Polymère hydrosoluble P1 de poids moléculaire moyen inférieur à 2 millions de daltons sous forme de poudre préparé par un procédé de polymérisation par voie gel comprenant les étapes successives suivantes : a) Former une solution S1 en ajoutant, et mélangeant, dans un réacteur de polymérisation entre 25 et 150 % en poids de monomères hydrosolubles, à une solution S2 contenant entre 1 et 25 % en poids d’un polymère P2 , en poids par rapport au poids de la solution S2 ; le polymère P2 contenant au moins 1 % en poids de monomères hydrophobes, b) Ajouter un régulateur de pH dans la solution S1 , c) Dégazer la solution S1 , d) Ajouter au moins un initiateur de polymérisation dans la solution S1 , la solution S1 étant à une température comprise entre -5°C et 30°C, e) Former un gel de polymère P1 en polymérisant la solution S1 issue de l’étape d) et laisser le gel de polymère P1 vieillir à une température finale de polymérisation comprise entre 80 et 150°C, pendant au moins 60 minutes sans chauffage, f) Décharger le gel de polymère P1 ainsi obtenu dans un granulateur, g) Sécher le gel de polymère P1 , h) Broyer et tamiser le polymère P1 sous forme de poudre. Polymère hydrosoluble P1 selon la revendication 1, caractérisé en ce que le polymère P1 a un poids moléculaire moyen entre 500 000 daltons et 2 moins de millions de daltons. Polymère hydrosoluble P1 selon l’une des revendications 1 à 2, caractérisé en ce que la solution S2 de l’étape a) contient entre 2 et 20% en poids de polymère P2 . Polymère hydrosoluble P1 selon l’une des revendications 1 à 3, caractérisé en ce que la solution S2 de l’étape a) contient entre 3 et 15% en poids de polymère P2 . Polymère hydrosoluble P1 selon l’une des revendications 1 à 4, caractérisé en ce que le polymère P2 contient entre 2% et 100% en poids de monomères hydrophobes. Polymère hydrosoluble P1 préparé selon l’une des revendications 1 à 5, caractérisé en ce que le polymère P2 contient entre 5% et 100% en poids de monomères hydrophobes. Polymère hydrosoluble P1 préparé selon l’une des revendications 1 à 6, caractérisé en ce que le polymère P2 contient entre 10% et 100% en poids de monomères hydrophobes. Polymère hydrosoluble P1 préparé selon l’une des revendications 1 à 7, caractérisé en ce que le polymère P2 contient entre 20% et 100% en poids de monomères hydrophobes. Polymère hydrosoluble P1 préparé selon l’une des revendications 1 à 8, caractérisé en ce que les monomères hydrophobes du polymère P2 sont choisis parmi : - les esters d’acide (méth)acrylique ayant une chaîne alkyle, arylalkyle et/ou éthoxylée et/ou propoxylée ; les dérivés du (méth)acrylamide ayant une chaîne alkyle, arylalkyle ou dialkyle et/ou éthoxylée et/ou propoxylée ; les dérivés cationiques d’allyle ayant une chaîne alkyle, arylalkyle ou dialkyle et/ou une chaîne éthoxylée et/ou propoxylée ; les dérivés hydrophobes anioniques ou cationiques de (méth)acryloyle ; et les dérivés monomères anioniques ou cationiques de (méth)acrylamide portant une chaîne hydrophobe ; - le (méth)acrylate de n-hexyle, le (méth)acrylate de n-octyle, (méth)acrylamide d’octyle, le (méth)acrylamide de n-tert-butyle, le (méth)acrylamide de diéthyle, le (méth)acrylate de lauryle, (méth)acrylamide de lauryle, le (méth)acrylate de myristyle, (méth)acrylamide de myristyle, le (méth)acrylate de pentadécyle, (méth)acrylamide de pentadécyle, le (méth)acrylate de cétyle, (méth)acrylamide de cétyle, le (méth)acrylate d’oléyle, (méth)acrylamide d’oléyle, le (méth)acrylate d’érucyle, (méth)acrylamide d’érucyle, et leurs combinaisons ; - les monomères hydrophobes répondant à la formule générale CH 2 =CR 1 -COO-(EO) n -(PO) m -R 2 dans laquelle R 1 est un hydrogène ou un méthyle, n est un nombre entier d’au moins deux, de préférence de 6 à 100 ou de 10 à 40, m est un nombre entier de zéro à 50, de préférence de zéro à 20, EO est un groupe oxyde d’éthylène (-CH 2 -CH 2 -O-), PO est un groupe oxyde de propylène (-CH 2 -CH(CH 3 )-O-) et R 2 est un groupe alkyle en C 8 -C 30 ou un groupe arylalkyle en C 8 -C 30 , n+m étant de préférence de 6 à 100 ou de 10 à 40. Polymère hydrosoluble P1 préparé selon l’une des revendications 1 à 9, caractérisé en ce que ce que les monomères hydrophobes du polymère P2 sont choisis parmi : les dérivés halogénoalkylés de méthacrylamidodiméthyl aminopropyle avec une chaîne alkyle en C 8 -C 16 , le méthacrylate de béhényle éthoxylé, le diéthylacrylamide, et le n-tert-butylacrylamide. Polymère hydrosoluble P1 préparé selon l’une des revendications 1 à 10, caractérisé en ce que le polymère P2 est un terpolymère de diéthylacrylamide, de n-tert-butylacrylamide et de 2-acrylamido-2-méthylpropanesulfonate de sodium. Polymère hydrosoluble P1 préparé selon l’une des revendications 1 à 11, caractérisé en ce que, préalablement à l’étape a), le polymère P2 est fonctionnalisé à l’extrémité de la chaîne polymérique par un fragment hydroxyle, cyano, amine, phosphate, phosphonate, sulfate, sulfonate, xanthate, trithiocarbonate, dithiocarbamate, ou dithioester. Polymère hydrosoluble P1 préparé selon l’une des revendications 1 à 12, caractérisé en ce que ce que le polymère P2 contient au moins une double liaison carbone-carbone. Polymère hydrosoluble P1 préparé selon l’une des revendications 1 à 7, caractérisé en ce que le réacteur de polymérisation est un réacteur tubulaire conique inversé.